(57)【要約】【課題】従来の防虫ネット同様に網戸や農業ハウスに展張して用いることができ、そのとき、小さな虫が入りづらく、かつ、軽量で目ずれの少ない防虫ネットを提供する。【解決手段】毛羽立っているポリオレフィン製モノフィラメントからなることを特徴とする防虫ネット。【選択図】図１
2006052563.tif 000002
【特許請求の範囲】
【請求項１】
毛羽立っているポリオレフィン製モノフィラメントからなることを特徴とする防虫ネット。
【請求項２】
上記表面が毛羽立っているポリオレフィン製モノフィラメントの表面にアクリル系塗料の塗膜が形成されていることを特徴とする請求項１に記載の防虫ネット。
【請求項３】
表面にアクリル系塗料の塗膜が形成された、毛羽立っているポリオレフィン製モノフィラメント糸を編織してなることを特徴とする請求項１または請求項２に記載の防虫ネット。
【請求項４】
表面が毛羽立っているポリオレフィン製モノフィラメントを編織してネットを形成し、その後、ネットの交点部分を熱融着させてなることを特徴とする請求項１ないし請求項３のいずれかに記載された防虫ネット。
【発明の詳細な説明】
【技術分野】
【０００１】
本発明は、網戸や農業ハウス等で用いられる防虫ネットに関する。
【背景技術】
【０００２】
消費者の健康・自然志向を受け、日本の農業は高付加価値化を目指している。このような代表的な例として、無農薬栽培が挙げられ、例えば、防虫ネットを用いて作物付近に虫を近づけないことにより、無農薬栽培を実現している。
【０００３】
防虫ネットには、一般に、熱可塑性樹脂を素材とした、繊度１５０〜７５０デニール程度のモノフィラメントを１６〜４５メッシュ程度の平織にして形成されたネット地が使用されている。
【０００４】
用いられる熱可塑性樹脂としてはポリ塩化ビニール、ポリエチレン、ポリプロピレンあるいはポリエステルなどが使用されてきた。近年、環境のへの影響等や軽量、安価であることなどからポリオレフィンが広く用いられるようになってきた。
【０００５】
また、コナジラミ、アザミウマ等の小さな害虫が侵入するのを防ぐにはできるだけ密にモノフィラメントを編織しなければならず、その分、コストアップとなり、また、ネット自体の重量が重くなっていて、取り扱い、特に、農業用ハウスに展張する際の作業者の負担が大きくなっていた。
【０００６】
さらに、モノフィラメントを平織により形成されたネット地では目ずれが起こりやすく、このとき、本来の防虫性能が得られなくなるという問題が生じ、この問題の予防のため特開昭６０−２８５４７号公報（特許文献１）では熱溶着性複合モノフィラメントの交点が熱溶着された防虫ネットが提案されている。しかしながら、この公報記載の技術では、特殊で、高価な紡糸設備が必要となる上に、単に目ずれの問題が解決しただけで、小さな害虫の侵入防止には、やはり生産性を悪化させる、密な編織を行うことが求められていた。
【特許文献１】特開昭６０−２８５４７号公報
【発明の開示】
【発明が解決しようとする課題】
【０００７】
本発明は、上記した従来の問題点を改善する、すなわち、従来の防虫ネット同様に網戸や農業ハウスに展張して用いることができ、そのとき、小さな虫が入りづらく、かつ、軽量で目ずれの少ない防虫ネットを提供することを目的とする。
【課題を解決するための手段】
【０００８】
本発明の防虫ネットは上記課題を解決するため、請求項１に記載の通り、毛羽立っているポリオレフィン製モノフィラメントからなる防虫ネットである。
【発明の効果】
【０００９】
本発明の防虫ネットによれば、従来の防虫ネット同様に網戸や農業ハウスに展張して用いることができ、そのとき、従来の防虫ネットに比べ、小さな虫が入りづらく、かつ、軽量で目ずれの少ない防虫ネットが可能となる。
【発明を実施するための最良の形態】
【００１０】
本発明の防虫ネットにおいて、毛羽立っているポリオレフィン製モノフィラメントを用いることが必要である。
【００１１】
毛羽立たせるポリオレフィン製モノフィラメントとしては、ポリオレフィンを用いて公知の製造方法である溶融紡糸法などにより紡糸、延伸、熱処理して得たものを用いる。
【００１２】
ここで、ポリオレフィンとしては、ポリプロピレン、高密度ポリエチレンなどが挙げられる。ポリオレフィンのメルトフロート（以下、ＭＦＲと略記）は、０．１〜２０ｇ／１０ｍｉｎが成形性、及び、防虫ネットとして求められる強度を満たすので好ましく、０．５〜５ｇ／１０ｍｉｎがさらに好ましい。
【００１３】
このようにして形成されるモノフィラメントの単糸繊度は１００〜１０００デニール、好ましくは１５０〜７５０デニールである。１００デニールよりも細いと毛羽立せさせたときの強度が防虫ネットとして充分でなくなるおそれがあり、１０００デニールよりも太いと透明性（透光性）が低下するとともに、防虫ネットとして求められる、密な編織が困難となるおそれがある。
【００１４】
本発明で用いる、毛羽立っているポリオレフィン製モノフィラメントは、このようなポリオレフィン製モノフィラメントを原料として、例えば、砥石やヤスリ（紙ヤスリを含む）、あるいは、例えば真鍮やナイロンからなるブラシを用い、これらに接触させ、あるいはこれらを往復動させ、回転させながら接触させる等により毛羽立たせることができる。あるいは、延伸等により少なくとも一部をフィブリル化させて毛羽立たせる等の手段により得ることもできる。ここで、ポリオレフィン製以外の繊維のモノフィラメント、例えばポリエステル製モノフィラメント、あるいは、ポリアミド製モノフィラメント等を用いた場合、回転する砥石やブラシを用いても毛羽立たせることが困難で、その結果、本発明の効果が得られにくい。また、モノフィラメントではなく、複数本のフィラメントからなる多本束フィラメント（いわゆるストランド）、ヤーン（紡績糸）を用いた場合には均一に毛羽立たせることができず、このとき、やはり本発明の効果が得られない。
【００１５】
本発明の防虫ネットでは、このように毛羽立っているポリオレフィン製モノフィラメントを用いるため、従来の防虫ネットと同様の編織密度、同じ目付で形成されていても、より細かい虫の侵入を防止することができ、また表面の毛羽によって目ずれが防止されるので、安定した防虫効果を得ることができる。
【００１６】
本発明の防虫ネットで用いる、毛羽立っているポリオレフィン製モノフィラメントはさらに、その表面にアクリル系塗料の塗膜が形成されていることが望ましい。
【００１７】
このように表面にアクリル系塗料の塗膜が形成されていることにより、ポリオレフィン製モノフィラメント表面に形成された毛羽が保護され、その結果、防虫ネットへの編織作業時の毛羽保護効果が得られるので、編織作業で毛羽が失われるのを防止し、かつ、毛羽によって編織作業が困難となるのを防止すると共に、実際の防虫ネットとして用いた場合の、毛羽による効果をより長く保つことができる。
【００１８】
ここで、アクリル形塗料以外の塗料を用いた場合、充分な耐候性が得られず、耐久性が低くなったり、あるいは、焼却した場合に有害な物質（ダイオキシン類など）が発生するおそれがある。
【００１９】
さらに、アクリル系塗料は、加熱により容易に軟化・溶融するので、このような被覆層を有するポリオレフィン製モノフィラメントを編織してネット上とした後に加熱処理により、目ずれが発生しにくい、すなわち、安定した防虫性能を有する防虫ネットとすることができる。
【００２０】
このとき用いるアクリル系塗料としては、アクリル樹脂を主成分とするものであって、水性塗料（エマルジョン塗料を含む）あるいは溶剤型塗料であってもよい。
【００２１】
アクリル樹脂としては、アクリル酸アルキルエステルやメタアクリル酸アルキルエステルの単独重合体および共重合体、並びにこれらの少なくとも１種と架橋性官能基を含有するα、β−エチレン性不飽和単量体とを共重合して得られる変性エチレン性不飽和単量体とを共重合して得られる変性アクリル酸アルキルエステル共重合体、メタ変性アクリル酸アルキルエステル共重合体などが用いられる。
【００２２】
上記塗料により、毛羽立っているポリオレフィン製モノフィラメント糸の表面に塗膜を形成する方法としては、毛羽立てたモノフィラメントの周囲を広範囲に覆うことが好ましい。塗布方法としては、スプレー法、浸漬法、ブラッシング法、タッチロール法が採用でき、塗膜の厚みは塗布作業性、経済性、外観等から乾燥時の膜厚として１μｍ以上１０μｍ以下であることが好ましく、３μｍ以上５μｍ以下であることがより好ましい。
【００２３】
なお、塗膜を形成する前には、塗料との密着を良くするために、予め毛羽立てたモノフィラメントの表面に対してコロナ放電処理またはプラズマ処理等の表面処理を施すことが好ましい。
【００２４】
このような、表面にアクリル系塗料の塗膜が形成されている、あるいは、塗膜が形成されていない、毛羽立っているポリオレフィン製モノフィラメントを用いてネットを形成する。ネットは通常は織って作製するが、このとき上記モノフィラメントを経緯糸のいずれか一方、好ましくは両方に用いて、網目が１０〜４５メッシュを基準として平織や絡み織、ラッセル織などによりネットを形成する。
【００２５】
ネット形成後、表面にアクリル系塗料の塗膜が形成されている、毛羽立っているポリオレフィン製モノフィラメントを用いたネットの場合には、必要に応じて加熱処理を行い、ネットの交点、即ち、ネットを形成するモノフィラメント同士の接触点のアクリル系塗料を軟化ないし溶融させて熱融着させる。この工程により防虫ネットの目ずれが完全に防止されるので、安定した防虫効果を長期に亘って得ることができる。
【００２６】
また、表面にアクリル系塗料の塗膜が形成されていない、毛羽立っているポリオレフィン製モノフィラメントを用いたネットの場合には、交点部分のモノフィラメントあるいはモノフィラメントの毛羽立ち部分を、軟化ないし溶融させて熱融着させて、同様の効果を得ることができる。
【実施例】
【００２７】
＜実施例１＞
以下に本発明の防虫ネットの実施例について具体的に説明する。ポリエチレン（ＭＦＲ＝０．８ｇ／１０ｍｉｎ）からなる繊度４００デニールのモノフィラメント（断面：円）を１０ｍ／ｍｉｎのスピードで供給しながら、１５００ｒｐｍで回転している直径１０ｃｍの砥石（粒：ＷＡ、粒度：８０、結合度：Ｐ）に、接触させて毛羽立てた。このときの、表面が毛羽立っているポリオレフィン製モノフィラメントの顕微鏡写真を図１に示す。
【００２８】
このようにして得た、表面が毛羽立っているポリオレフィン製モノフィラメントに対してコロナ放電処理を施した後に、アクリル系塗料（トクシキ社製ＡＲ−５５０、溶剤系塗料（溶剤：メチルエチルケトン、イソプロピルアルコール）をタッチロール法により、乾燥時の塗膜の厚みが５μｍとなるように塗布後、乾燥した。
【００２９】
得られたアクリル系塗料の塗膜が形成されている、表面が毛羽立っているポリオレフィン製モノフィラメントを経緯ともに９．４５本／ｃｍの打込み密度で平織のネットＡを作製した。このときの目合いは０．４ｍｍであった。この目合いはコジラミの侵入を防ぐに充分なものであった。
【００３０】
このようにして得たネットＡを、熱ロール型加熱機を用い、温度：１４５℃で加熱しモノフィラメントの交点部分を熱融着させ、これをロール状に巻き取った。このときのモノフィラメントの交点の接着状況について、ネットＡを経緯のそれぞれのフィラメントの方向に沿って３０ｃｍ角に切り取り、その対角を掴んで斜め方向に動かして目ずれの発生の有無を調べてみたが、目ずれは発生しなかった。
【００３１】
＜実施例２＞
実施例１同様にしてポリエチレン製の表面が毛羽立っているポリオレフィン製モノフィラメントを得て、経緯ともに９．４５本／ｃｍの打込み密度で平織のネットＢを作製した。このときの目合いは０．４ｍｍであった。
【００３２】
このようにして得たネットＢ（アクリル系塗料による塗膜は形成されていない）を経緯のそれぞれのフィラメントの方向に沿って３０ｃｍ角に切り取り、その対角を掴んで斜め方向に動かして目ずれの発生の有無を調べてみた。その結果、目ずれが多少生じたが、目合いが０．５ｍｍを越えるような目ずれはおきなかった。
【００３３】
＜実施例３＞
実施例１同様にして、ただし、回転式のナイロンブラシに接触させて、毛羽立たせたポリオレフィン製モノフィラメント（その顕微鏡写真を図２に示す）を用いて、目合いが０．４５ｍｍのネットＣを得ることができた。この目合いはコジラミの侵入予防には充分であった。
【００３４】
このネットＣについてネットＡ同様の目ずれの発生の有無について評価を行ったが、ネットＡ同様に目ずれは生じなかった。
【００３５】
＜比較例１＞
実施例１同様にポリエチレンからなる繊度４００デニールのモノフィラメントを用い、経緯ともに９．４５本／ｃｍの打込み密度で平織のネットＤを作製した。このネットＣの目付は上記ネットＡと同じであったが、目合いは０．８ｍｍであった。この目合いはコジラミの侵入を防ぐに不充分なものであった。
【００３６】
また、このようにして得たネットＤの目ずれの発生の有無をネットＡ同様にして評価したところ、大きな目ずれが生じ、コジラミより大きな害虫の通過が可能となった。
【００３７】
＜比較例２＞
実施例１同様にポリエチレンからなる繊度４００デニールのモノフィラメントを用い、目合いが０．４ｍｍになるようにして平織のネットＥを作製した。このネットＥの目付は上記ネットＡの２倍であった。また、このようにして得たネットＥの目ずれの発生の有無をネットＡ同様にして評価したところ、大きな目ずれが生じた。
【産業上の利用可能性】
【００３８】
本発明の防虫ネットは従来の防虫ネット同様に網戸や農業ハウスに展張して用いることができ、そのとき、小さな虫が入りづらく、かつ、軽量で、さらに、取り扱いによっても目ずれの発生の少ない防虫ネットとなる。
【図面の簡単な説明】
【００３９】
【図１】砥石により表面が毛羽立たせられたポリオレフィン製モノフィラメントの顕微鏡写真である（モノフィラメント後方より照明）。
【図２】ナイロンブラシにより表面が毛羽立たせられたポリオレフィン製モノフィラメントの顕微鏡写真である。
【図１】
2006052563.tif 000003
【図２】
2006052563.tif 000004